【手続補正書】
【提出日】平成19年6月25日(2007.6.25)
【手続補正１】
【補正対象書類名】明細書
【補正対象項目名】特許請求の範囲
【補正方法】変更
【補正の内容】
【特許請求の範囲】    【請求項１】  固体酸化物形燃料電池用アノードの製造法であって、  多孔性マトリックス材料とイットリア安定化ジルコニア（ＹＳＺ）粉末とを混合して多孔性マトリックス材料／粉末混合物を形成する工程と、  前記多孔性マトリックス材料／粉末混合物を成形して多孔性ＹＳＺ層とする工程と、  前記多孔性ＹＳＺ層を焼成する工程と、  前記多孔性ＹＳＺ層に銅含有塩溶液を含浸させる工程と、を含む製造法。    【請求項２】  前記多孔性マトリックス材料が、複数のジルコン繊維を含有するものである、請求項１に記載の製造法。    【請求項３】  前記多孔性マトリックス材料／粉末混合物とグリセロールとを混合し、得られた混合物をＹＳＺ電解質のアノード側に適用することにより前記ＹＳＺ電解質のアノード側に前記多孔性ＹＳＺ層を形成する、請求項１に記載の製造法。    【請求項４】  前記多孔性マトリックス材料／粉末混合物をテープキャストに添加し、前記テープキャストをＹＳＺ電解質層のアノード側に付着させることにより前記ＹＳＺ電解質のアノード側に前記多孔性ＹＳＺ層を形成する、請求項１に記載の製造法。    【請求項５】  前記多孔性ＹＳＺ層の焼成後に、カソードを前記ＹＳＺ電解質層のカソード側に適用する、請求項４に記載の製造法。    【請求項６】  前記多孔性ＹＳＺ層の金属含量が、前記多孔性ＹＳＺ層の少なくとも約３５重量％である、請求項１に記載の製造法。    【請求項７】  前記含浸多孔性ＹＳＺ層を焼成する、請求項１に記載の製造法。    【請求項８】  前記多孔性ＹＳＺ層にセリアを含浸させる、請求項１に記載の製造法。    【請求項９】  前記セリアが、前記多孔性ＹＳＺ層の約５重量％〜約４０重量％の範囲である、請求項８に記載の製造法。    【請求項１０】  固体酸化物形燃料電池の製造法であって、  多孔性マトリックス材料とイットリア安定化ジルコニア（ＹＳＺ）粉末とを混合して多孔性マトリックス材料／粉末混合物を形成する工程と、  前記多孔性マトリックス材料／粉末混合物とグリセロールとを混合してスラリーを形成する工程と、  前記スラリーを緻密ＹＳＺ電解質層のアノード対向面に適用して多孔性アノード層／電解質層アセンブリを形成する工程と、  前記多孔性アノード層／電解質層アセンブリを焼成する工程と、カソード層を前記電解質層のカソード対向面に適用して燃料電池アセンブリを形成する工程と、  前記多孔性アノード層に銅含有塩溶液を含浸させる工程と、  前記含浸多孔性アノード層を焼成する工程と、を含む製造法。    【請求項１１】  前記焼成含浸多孔性アノード層の金属含量が、前記焼成含浸多孔性アノード層の少なくとも約３５重量％である、請求項１０に記載の製造法。    【請求項１２】  前記多孔性マトリックス材料が、複数のジルコン繊維を含有するものである、請求項１０に記載の製造法。    【請求項１３】  アノード電極と、カソード電極と、前記アノード電極と前記カソード電極との間に配置された電解質とを含む固体酸化物形燃料電池において、  前記アノード電極が、多孔性ＹＳＺ層と、銅金属および銅合金のうちのひとつとを含むことを特徴とする、固体酸化物形燃料電池。    【請求項１４】  前記アノード電極が、さらにセリアを含有している、請求項１３に記載の固��酸化物形燃料電池。    【請求項１５】  前記アノード電極の金属含量が、前記多孔性ＹＳＺ層の少なくとも約３５重量％である、請求項１３に記載の固体酸化物形燃料電池。    【請求項１６】  前記アノード電極のセリア含量が、前記多孔性ＹＳＺ層の約５重量％〜４０重量％の範囲である、請求項１４に記載の固体酸化物形燃料電池。    【請求項１７】  発電方法であって、  多孔性ＹＳＺ層と銅金属および銅合金のうちのひとつとを含むアノード電極と、カソード電極と、前記アノード電極と前記カソード電極との間に配置された電解質とを含む固体酸化物形燃料電池のアノード側に炭化水素と炭素質燃料のうちの少なくとも一種を直接導入する工程と、  前記固体酸化物形燃料電池のカソード側に酸化剤を導入する工程と、  前記固体酸化物形燃料電池において前記炭化水素と前記炭素質燃料のうちの少なくとも一種を直接酸化させて発電する工程と、を含む、発電方法。    【請求項１８】  前記炭化水素が、炭素数が少なくとも２個である、請求項１７に記載の発電方法。    【請求項１９】  前記アノード電極が、さらにセリアを含有する、請求項１７に記載の発電方法。    【請求項２０】  前記炭素質燃料が、アルコールである、請求項１７に記載の発電方法。    【請求項２１】  アノード電極と、カソード電極と、前記アノード電極と前記カソード電極との間に配置された電解質とを含む固体酸化物形燃料電池において、  前記アノード電極を、炭化水素、炭素質燃料、およびその混合物からなる群から選択される乾燥流体燃料と接触させ、  前記カソード電極と酸化剤とを接触させ、  前記固体酸化物形燃料電池中で前記乾燥流体燃料を直接酸化して、電気を発生させる、ことを含んでなることを特徴とする、発電方法。    【請求項２２】  多孔性電解質材料と、前記多孔性電極物質の孔中に分散された銅とを含んでなることを特徴とする、固体酸化物形燃料電池用アノード。    【請求項２３】  前記多孔性電解質材料が、ＹＳＺ、セリア、ペロブスカイト、およびそれらの混合物からなる群から選択される、請求項２２に記載のアノード。    【請求項２４】  前記多孔性電解質材料がＹＳＺである、請求項２３に記載のアノード。    【請求項２５】  前記多孔性電解質材料がセリアである、請求項２３に記載のアノード。    【請求項２６】  セリアをさらに含んでなる、請求項２２に記載のアノード。    【請求項２７】  アノード電極と、カソード電極と、前記アノード電極と前記カソード電極との間に配置された固体セラミック電解質材料とを含む固体酸化物形燃料電池において、  前記アノード電極が、多孔性電解質材料と、前記多孔性電極物質の孔中に分散された銅とを含んでなる、ことを特徴とする、固体酸化物形燃料電池。    【請求項２８】  前記多孔性電解質材料が、ＹＳＺ、セリア、ペロブスカイト、およびそれらの混合物からなる群から選択される、請求項２７に記載固体酸化物形燃料電池。    【請求項２９】  前記多孔性電解質材料がＹＳＺである、請求項２８に記載の固体酸化物形燃料電池。    【請求項３０】  前記多孔性電解質材料がセリアである、請求項２８に記載の固体酸化物形燃料電池。    【請求項３１】  セリアをさらに含んでなる、請求項２７に記載の固体酸化物形燃料電池。    【請��項３２】  前記多孔性電解質材料が、前記固体セラミック電解質材料と同じ電解質材料の少なくとも一部として含まれている、請求項２７に記載の固体酸化物形燃料電池。    【請求項３３】  多孔性セラミック材料を含んでなる固体酸化物形燃料電池であって、前記セラミック材料が、ＹＳＺ、セリア、ペロブスカイト、およびそれらの混合物からなる群から選択される少なくとも一つの物質と、前記多孔性セラミック材料の孔中に分散された銅とを含んでなることを特徴とする、固体酸化物形燃料電池。